Brevet FR2984599A1 — publié le 20130621

PROCEDE DE FABRICATION D'UN MICRO- OU NANO- FIL SEMICONDUCTEUR, STRUCTURE SEMICONDUCTRICE COMPORTANT UN TEL MICRO- OU NANO- FIL ET PROCEDE DE FABRICATION D'UNE STRUCTURE SEMICONDUCTRICE DESCRIPTION DOMAINE TECHNIQUE L'invention se rapporte au domaine de la détection, de la mesure et de l'émission de rayonnements électromagnétiques et aux dispositifs permettant la détection, la mesure ou l'émission de rayonnements électromagnétiques. Ces dix dernières années ont été marquées par un fort développement de l'optoélectronique et des dispositifs qui en découlent. De tels dispositifs mettent en oeuvre des structures semiconductrices qui sont adaptées pour la détection, la mesure ou l'émission de rayonnements électromagnétiques. Parmi ces structures, les structures semiconductrices à base de micro- ou de nano- fils démontrent un fort potentiel quant aux rendements atteignables que ce soit pour la réception, dans le cas de la détection et la mesure, ou l'émission, de rayonnements électromagnétiques. Ces rendements sont également suffisamment importants pour envisager l'utilisation de telles structures dans les applications photovoltaïques. De telles structures, qu'elles soient dédiées à la détection, la mesure ou l'émission d'un rayonnement électromagnétique ou aux applications photovoltaïques, peuvent être dénommées plus généralement structures opto-électriques. On entend donc ci-dessus et dans le reste de ce document par structure opto-électrique tout type de structure semiconductrice adaptée pour effectuer la conversion d'un signal électrique en un rayonnement électromagnétique ou inversement. L'invention se rapporte plus particulièrement à un procédé de fabrication d'au moins un micro- ou nano- fil semiconducteur, à une structure semiconductrice destinée à émettre un rayonnement électromagnétique, à une structure semiconductrice apte à recevoir un rayonnement électromagnétique et à le convertir en un signal électrique et à un procédé de fabrication d'une structure opto-électrique. ÉTAT DE LA TECHNIQUE ANTÉRIEURE Les structures semiconductrices optoélectriques à base de micro- ou nano- fils comportent généralement un support semiconducteur pourvu de micro- ou nano- fils semiconducteurs et de moyens de connexions électriques desdits micro- ou nano- fils. Afin de permettre la conversion d'un signal électrique en un rayonnement électromagnétique ou l'inverse, lesdits micro- ou nano- fils présentent chacun une zone active telle qu'une jonction semiconductrice apte à permettre une telle conversion. Cette zone active doit être adaptée pour soit l'absorption ou soit l'émission d'un rayonnement électromagnétique, ceci afin de permettre soit la conversion d'un rayonnement électromagnétique en un signal électrique ou soit l'inverse. Dans ces deux cas l'adaptation nécessite notamment que chacune des zones actives des micro- ou nano- fils soit au moins partiellement réalisée dans un ou plusieurs matériaux semiconducteurs à gap direct. On entend par matériau semiconducteur à gap direct un matériau semiconducteur dont le maximum d'énergie de la bande de valence et le minimum d'énergie de la bande de conduction se situent à une valeur du vecteur d'onde k sensiblement égale dans le diagramme de dispersion énergétique dudit matériau semiconducteur. Parmi ces matériaux semiconducteurs à gap direct, les nitrures semiconducteurs à gap direct, tels que le nitrure de gallium (GaN), sont les matériaux semiconducteurs les plus utilisés pour les applications opto-électriques. Pour une telle zone active, en raison de limitations techniques liées au procédé de fabrication des micro- ou nano- fils, la partie de chacun des micro- ou nano- fils qui est en contact avec le support est également réalisée dans un nitrure semiconducteur à gap direct. Ainsi les procédés de fabrication d'une structure opto-électrique à base de micro- ou nanofils dont la zone active est au moins partiellement en nitrure semiconducteur à gap direct, comporte une étape de mise en oeuvre d'un procédé de formation des micro-ou nano- fils sur un substrat, dont la partie des micro- ou nano- fils qui est en contact avec le substrat est en nitrure semiconducteur. Un tel procédé de formation des micro- ou nano- fils comporte généralement les étapes consistant à : - fournir un substrat semiconducteur 5 comportant une première et une seconde face, - former une couche, dite tampon, sur la première face du substrat, la couche étant constituée de nitrure d'aluminium, - former les micro- ou nano- fils 10 semiconducteurs sur la couche tampon, la partie dudit micro- ou nano- fil, dite de contact, étant principalement constituée de nitrure semiconducteur à gap direct, ladite partie étant la partie du micro- ou nano- fil en contact avec la couche tampon. 15 L'étape de formation de la couche tampon est une étape qui, si elle est accessoire pour certains types de substrats en combinaison avec une étape de formation des micro- ou nano- fils adéquate, est néanmoins généralement mise en oeuvre pour garantir la 20 qualité cristalline des micro- ou nano- fils. En effet, la couche tampon permet de réaliser une adaptation de la maille cristalline entre celle du substrat et celle des micro- ou nano- fils limitant ainsi les contraintes liées à 25 l'hétéroépitaxie. Elle permet également, pour certains types de procédé d'épitaxie utilisés lors de l'étape de croissance des micro- ou nano- fils, de protéger la surface du substrat contre une possible interaction de cette dernière avec certains des éléments constituant 30 les micro- ou nano- fils, tels que le gallium (Ga), qui pourraient engendrer des défauts à la surface du substrat. Pour offrir, à la fois la fonction d'adaptation du paramètre de maille et de protection du 5 substrat, il est connu de former la couche tampon en nitrure d'aluminium (A1N). Néanmoins si une telle couche tampon permet bien une formation de micro- ou nano- fils de qualité sans risque de contamination du substrat, elle présente 10 un certain nombre d'inconvénients. En effet, le nitrure d'aluminium est un semiconducteur très grand gap, qui présente donc une faible conductivité et se comporte donc comme un semi-isolant. Une telle couche tampon ne permet donc pas, 15 pour cette raison, de fournir une résistance électrique entre le substrat et les micro- ou nano- fils qui soit faible. Il en résulte que les structures optoélectriques utilisant une telle couche tampon présente généralement des tensions de fonctionnement 20 relativement importantes. EXPOSÉ DE L'INVENTION La présente invention vise à remédier à ces inconvénients. Un but de l'invention est donc de fournir 25 un procédé de fabrication d'au moins un micro- ou nanofil sur un substrat, le procédé permettant de fournir au moins un micro- ou nano- fil de bonne qualité cristalline avec une résistance électrique entre le substrat et le nano- fil qui est réduite par rapport 30 aux micro- ou nano- fils obtenus selon un procédé de l'art antérieur, ceci quelle que soit la méthode de croissance épitaxiale mise en oeuvre pour l'étape de formation du micro- ou nano- fil. A cet effet, l'invention concerne un procédé de fabrication d'au moins un micro- ou nano- fil semiconducteur destiné à la formation d'une structure opto-électrique, ledit procédé comportant les étapes consistant à : fournir un substrat semiconducteur comportant une première et une seconde face, former une couche cristalline, dite tampon, sur la première face du substrat, la couche tampon présentant sur au moins une partie de son épaisseur une première zone en contact avec la seconde face, la première zone étant principalement composée de nitrure de magnésium sous la forme Mg.Ny, former au moins un micro- ou nanofil semiconducteur sur la couche tampon, au moins une partie dudit micro- ou nano- fil, dite de contact, étant principalement constituée de nitrure semiconducteur à gap direct, ladite partie étant la partie du micro- ou nano- fil en contact avec la couche tampon. On entend par « principalement composée de nitrure de magnésium » une composition comportant une proportion de nitrure de magnésium qui est supérieure ou égale à 95%, cette proportion étant préférentiellement supérieure à 99%. On entend également par « principalement constitué » que la composition comporte une proportion 30 supérieure ou égale à 95% dudit matériau, cette proportion étant préférentiellement supérieure à 99%. Une telle couche tampon, par la présence d'une zone principalement composée de nitrure de magnésium sous sa forme Mg.Ny et par sa qualité cristalline, permet la croissance d'au moins un micro-5 ou nano- fil principalement constitué de nitrure semiconducteur avec une bonne adaptation du paramètre de maille par rapport à un substrat semi-conducteur tel qu'un substrat en silicium ou en carbure de silicium, et donc une croissance d'au moins un micro- ou nano10 fil avec une faible concentration en défauts cristallins. De plus, une telle couche présente, par rapport à la couche tampon utilisée dans l'art antérieur, une résistance d'interface plus faible puisque possédant une bande interdite réduite par 15 rapport à la couche tampon de l'art antérieur. Ainsi un tel procédé permet la fabrication de structure dont la tension de polarisation du ou des micro- ou nano- fils réduite, les résistances d'interface entre chacun des micro- ou nano- fils et la couche tampon étant faibles. 20 De plus une telle couche tampon permet également, lorsque le micro- ou nano- fil présente un premier type de conductivité dont les porteurs majoritaires sont des électrons, de présenter ce même type de conductivité ceci en contrôlant la proportion 25 relative d'azote dans la couche tampon. Dans l'étape de formation de la couche tampon, la couche tampon peut être principalement composée de nitrure de magnésium sous la forme MgxNy. Ainsi après l'étape de formation de la 30 couche tampon, celle-ci présente une surface, celle opposée à la première face du substrat, qui est adaptée pour la croissance du micro- ou nano- fil sans nécessiter de former une autre zone de la couche tampon. Dans l'étape de formation de la couche 5 tampon, la couche tampon peut présenter sur son épaisseur au moins une deuxième zone comprenant la surface de la zone tampon qui est opposée à la première face du substrat, ladite seconde zone étant principalement composée de nitrure semiconducteur à gap 10 direct autre qu'un nitrure de magnésium et présentant préférentiellement une composition sensiblement identique à la partie de contact du micro- ou nanofil. Une telle deuxième zone, en comprenant la 15 surface de la zone tampon permet de fournir une surface de croissance présentant une bonne concordance de maille avec le matériau composant la partie de contact du micro- ou nano- fil limitant ainsi les risques de création de défauts cristallins dans le micro ou nano- 20 fil lors de l'étape de formation de ce dernier. Cette même deuxième zone présente également une conductivité du même type que celle du micro- ou nano- fil avec une concentration en porteurs majoritaires qui est sensiblement identique, limitant ainsi la résistance 25 d'interface entre ladite zone et le micro- ou nanofil. L'étape de formation de la couche tampon peut être une étape de formation d'une couche dont l'épaisseur est comprise entre 1 et 100 nm, l'épaisseur 30 étant préférentiellement comprise entre 2 et 10 nm. Une telle épaisseur de la couche tampon permet d'assurer une bonne adaptation de maille par rapport au substrat semi-conducteur. Cette même épaisseur permet également de limiter les risques de contamination du substrat pour des procédés de fabrication de micro - ou nano- fils mettant en oeuvre une étape de croissance telle que l'épitaxie en phase vapeur aux organométalliques (plus connue sous le sigle anglais MOVPE pour Metalorganic vapour phase epitaxy). Dans l'étape de formation de la couche tampon, la première zone peut être principalement composée de nitrure de magnésium sous sa forme Mg3N2, préférentiellement monocristalline. Une telle composition en magnésium et en 15 azote permet de fournir une couche tampon de bonne qualité cristalline pour la croissance des micro- ou nano- fils. De plus cette qualité de la couche tampon permet la fourniture de micro- ou nano- fils présentant un type et une concentration en porteur majoritaire 20 adéquats. De même, une couche tampon monocristalline offre une croissance de micro- ou nano- fil selon une même direction directement liée aux plans cristallins de la couche tampon. L'étape de formation de la couche tampon 25 peut être une étape de formation d'une couche présentant une conductivité dont les porteurs majoritaires sont des électrons, le nitrure semiconducteur formant au moins la partie de contact présentant un même type de conductivité que la couche 30 tampon. Lors de l'étape de formation d'au moins un micro- ou nano- fil le nitrure semiconducteur formant au moins la partie de contact peut être choisi dans le groupe comportant, le nitrure de gallium (GaN), le nitrure d'aluminium (A1N), le nitrure d'indium (InN), les nitrures de indium-gallium du type InxGai,N, avec x compris entre 0 et 1. Ces nitrures semiconducteurs permettent de fournir des micro- ou nano- fils adaptés pour la détection, la mesure ou l'émission de rayonnements électromagnétiques dans des plages allant des ultraviolets aux infra-rouges lointains. L'étape de formation d'au moins un micro-ou nano- fil semiconducteur peut comprendre les sous- étapes consistant à : - déposer une couche dite de masquage sur la couche tampon, le matériau formant la couche de masquage étant adapté pour autoriser une croissance sélective du nitrure semiconducteur sur la couche tampon sans dépôt sur la couche de masquage lors d'un dépôt épitaxial adapté du nitrure semiconducteur, - former dans la couche de masquage au moins une ouverture débouchant sur la couche tampon, - former par un dépôt épitaxial sélectif un 25 micro- ou nano- fil dans chaque ouverture. Une telle étape de formation d'au moins un micro- ou un nano- film permet une croissance qui est sélective et parfaitement contrôlée avec la possibilité de contrôler l'emplacement du ou de chaque micro ou 30 nano- fil par rapport au substrat et à d'autres structures ménagées dans ce même substrat. L'invention concerne également une structure semiconductrice destinée à émettre un rayonnement électromagnétique comprenant : - un substrat semiconducteur comportant une première et une seconde face, - une couche tampon cristalline en contact de la première face, - au moins un micro- ou nano- fil semiconducteur en contact avec la couche tampon, au moins une partie, dite de contact, dudit micro- ou nano- fil étant en nitrure semiconducteur à gap direct, ladite partie de contact étant la partie du micro- ou nano- fil en contact avec la couche tampon, le micro ou nano- fil présentant en outre une zone active adaptée pour émettre un rayonnement électromagnétique lorsqu'elle est polarisée, - des moyens de connexion électrique du micro- ou nano- fil adaptés pour polariser le micro-ou nano- fil et sa zone active, la couche tampon présentant sur au moins une partie de son épaisseur une première zone en contact avec la seconde face du substrat, la première zone étant principalement composée de nitrure de magnésium sous la forme MgxNy. Ainsi, une telle structure peut présenter, en raison de la bonne caractéristique cristalline de chacun des micro- ou nano- fils, un bon rendement émissif tout en présentant une tension de fonctionnement qui est réduite par rapport à une structure de l'art antérieur, puisque la résistance électrique entre chacun des micro- ou nano- fils et le substrat est faible. L'invention concerne également une structure semiconductrice apte à recevoir un 5 rayonnement électromagnétique et à le convertir en un signal électrique, ladite structure comprenant : - un substrat semiconducteur comportant une première et une seconde face, - une couche tampon cristalline en 10 contact de la première face, - au moins un micro- ou nano- fil semiconducteur en contact avec la couche tampon, au moins une partie, dite de contact, dudit micro- ou nano- fil étant en nitrure semiconducteur à gap direct, 15 ladite partie de contact étant la partie du micro- ou nano- fil en contact avec la couche tampon, le micro-ou nano- fil présentant en outre une zone active adaptée pour recevoir un rayonnement électromagnétique et le convertir en un signal électrique , 20 - des moyens de connexion électrique adaptés pour autoriser la connexion électrique du micro- ou nano- fil de manière à récupérer le signal électrique, la couche tampon présentant sur au moins 25 une partie de son épaisseur une première zone en contact avec la seconde face du substrat, la première zone étant principalement composée de nitrure de magnésium sous la forme MgxNy. Ainsi, une telle structure peut présenter, 30 en raison de la bonne caractéristique cristalline de chacun des micro- ou nano- fils, un bon rendement de photogénération de porteur, pour la détection et ou la mesure de rayonnement électromagnétique avec des pertes liées à la résistance électrique entre le substrat et chacun des micro- ou nano- fils qui sont réduite vis-à- vis d'une structure de l'art antérieur. L'invention concerne également un procédé de fabrication d'une structure opto-électrique selon l'invention, ledit procédé de fabrication comportant les étapes consistant à : former au moins un micro- ou nano- fil selon un procédé de fabrication de micro- ou nanofil selon l'invention, former des moyens de connexion électrique du micro- ou nano- fil. Un tel procédé permet de fournir des structures opto-électriques qui présentent à la fois un bon rendement, puisque comportant des micro- ou nanofils de bonne qualité cristalline, et une tension de fonctionnement réduite, la résistance d'interface entre le substrat et les micro- ou nano- fils étant réduites de par la présence de la première zone principalement composée de nitrure semiconducteur. BRÈVE DESCRIPTION DES DESSINS La présente invention sera mieux comprise à la lecture de la description d'exemples de réalisation, donnés à titre purement indicatif et nullement limitatif, en faisant référence aux dessins annexés sur lesquels : la figure 1 illustre une structure semiconductrice selon un premier mode de réalisation de l'invention, - les figures 2A à 2F illustrent les différentes étapes de fabrication de la structure semiconductrice illustrée sur la figure 1, - les figures 3A à 3F illustrent les 5 différentes étapes de fabrication d'une structure semiconductrice selon un deuxième mode de réalisation, - la figure 4 illustre des micro-fils selon une possibilité de l'invention, Des parties identiques, similaires ou 10 équivalentes des différentes figures portent les mêmes références numériques de façon à faciliter le passage d'une figure à l'autre. Les différentes parties représentées sur les figures ne le sont pas nécessairement selon une 15 échelle uniforme, pour rendre les figures plus lisibles. EXPOSÉ DÉTAILLÉ DE MODES DE RÉALISATION PARTICULIERS La figure 1 illustre schématiquement une structure semiconductrice 10 selon un premier mode de 20 réalisation de l'invention qui est adaptée pour émettre un rayonnement électromagnétique. Une telle structure 10 semiconductrice comporte : - une première électrode 171 de 25 polarisation, - un substrat 100 semiconducteur comportant une première et une seconde face 100a, b, la seconde face étant en contact avec la première électrode de polarisation 171, 30 - une couche 110 dite tampon en contact avec la première face 100a du substrat 100, - une couche de masquage 120 en contact avec la couche tampon 110, la couche de masquage 120 présentant trois ouvertures 121, - trois micro- ou nano- fils 150 semiconducteurs chacun en contact avec la couche tampon 110 au travers de l'une des ouvertures 121, chacun des micro- ou nano- fils 150 comportant une partie 151, dite de contact, en contact avec la couche tampon 110, une zone active 152 en contact avec la partie de contact 151 et une partie 153, dite de polarisation en contact avec la zone active 152, - une électrode 172 de polarisation en contact avec chacun des micro- ou nano- fils 150 au niveau de la partie de polarisation 153. On entend ci-dessus et dans l'ensemble de ce documents par nano- ou micro- fils semiconducteurs des structures semiconductrices présentant trois dimensions, dont deux sont du même ordre de grandeur comprises entre une 5 nm et 2,5 }gym, la troisième dimension étant au moins égale à 10 fois la plus grande des deux autres dimensions. Le substrat 100 est un substrat semiconducteur, tel qu'un substrat en silicium, en carbure de silicium, en saphir ou en germanium. Le substrat 100 présente une forme sensiblement plane. Le substrat 100 présente un premier type de conductivité. Pour limiter les pertes électriques liées à la résistance électrique entre le substrat 100 et les micro- ou nano- fils 150, le substrat 100 présente une forte concentration de porteurs majoritaires. Ainsi selon le mode de réalisation illustré sur la figure 1, le substrat 100 étant un substrat silicium dont le type de conductivité présente des porteurs majoritaires qui sont des électrons, la concentration en porteurs majoritaires peut être choisie comme étant de l'ordre de 1019 cm-3. Le substrat 100 est en contact sur sa deuxième face 100b avec la première électrode 171 métallique. La première électrode 171 prend la forme d'une couche conductrice qui s'étend sur la seconde face 100b du substrat 100. La première électrode 171 est constituée d'un matériau conducteur adapté au type de conductivité du substrat 100 de manière à créer un contact ohmique entre le substrat 100 et la première électrode 171. Pour le mode de réalisation illustré sur la figure 1, le substrat 100 étant en silicium dont les porteurs majoritaires sont des électrons, le matériau formant la première électrode 100 peut être, par exemple, un siliciure de nickel NiSi, de l'aluminium Al ou du titane Ti. Le substrat 100 est en contact avec la couche tampon 110 sur sa première face 100a. La couche tampon 110 est une couche semiconductrice qui s'étend sur la première face 100a du substrat 100. La couche tampon 110 est principalement composée de nitrure de magnésium sous sa forme MgxNy, c'est-à-dire qu'elle est composée d'au moins 95% de nitrure de magnésium. La couche tampon 110 est une couche cristalline et préférentiellement monocristalline. La couche tampon 110 présente une épaisseur de comprise entre 1 et 100 nm et est préférentiellement comprise entre 1 et 10 nm. Selon une possibilité préférée de l'invention, la couche tampon 110 est composée 5 principalement de nitrure de magnésium selon sa forme mg3N2 . La couche tampon 110 présente le premier type de conductivité afin de limiter la résistance d'interface entre la couche tampon 110 et le substrat 10 100. Dans ce premier mode de réalisation, le premier type de conductivité étant du type dont les porteurs majoritaires sont des électrons, la proportion relative en azote est en sur-stoechiométrie de manière à ce que la couche tampon présente une concentration en porteurs 15 majoritaires au moins égale à 1.1018 cm-3. La couche de masquage 120 s'étend à la surface de la couche tampon 110 qui est opposée au substrat 100. La couche de masquage 120 est réalisée dans un matériau sur lequel le ou les éléments 20 composants les micro- ou nano- fils 150 ne se déposent pas lors d'un dépôt épitaxial. Le matériau formant la couche de masquage 120 peut être, pour des micro- ou nano fils 150 en l'arséniure de gallium (GaAs), du nitrure de silicium (SiN), du titane (Ti), du nitrure 25 de titane (TiN) ou encore de dioxyde de silicium (SiO2). L'épaisseur de la couche de masquage 120 peut être comprise entre 1 et 50 nm La couche de masquage 120 comporte trois ouvertures 121 traversantes, chacune de ces ouvertures 30 121 débouchant sur la surface de la couche tampon 110. Les ouvertures 121 présentent une forme sensiblement circulaire dont le diamètre est choisi en fonction du diamètre des micro- ou nano- fils 150. Chacune des ouvertures 121 accueille un micro- ou nano- fil 150. Chacun des micro- ou nano- fils 150 est une structure semiconductrice allongée dans la direction sensiblement perpendiculaire à la surface de la couche tampon 110. Chaque micro- ou nano- fil 150 présente une forme générale cylindrique allongée. Le diamètre de chacun des micro- ou nano- fils 150 est choisi en fonction de l'application de la structure 10 semiconductrice les comportant. Par exemple, dans le mode de réalisation illustré sur la figure 1, le diamètre de chaque micro- ou nano- fil 150 est compris entre 100 nm et 5 pm. La hauteur de chacun des micro- ou nanofil 150 est supérieure à au moins 10 fois le diamètre du micro- ou nano- fil 150 et est comprise entre 1 et 50 pm. Chaque micro- ou nano- fil 150 comporte une partie de contact 151 en contact avec la surface de la couche tampon 110. Chaque partie de contact 151, comme illustré sur la figure 1, représente la majeure partie du micro- ou nano- fil 150 correspondant. Chacune des parties de contact 151 est principalement constituée de nitrure semiconducteur à gap direct dont la conductivité est du premier type de conductivité. Le nitrure semiconducteur dans lequel sont réalisées les parties de contact 151 est adapté en fonction de l'application de la structure 10 semiconductrice comportant les micro- ou nano- fils 150. Ainsi dans le mode de réalisation illustré sur la figure 1, chaque partie de contact 151 est en nitrure de gallium (GaN) et présente une concentration en porteurs majoritaires qui est comprise entre 1.1018 et 5.1018 cm-3. En fonction des applications visées, le matériau composant chacune des parties de contact 151 peut être sélectionné dans le groupe comportant, le nitrure de gallium (GaN), le nitrure d'aluminium (A1N), le nitrure d'indium (InN), les nitrures d'indium-gallium du type InxGai,N. Chacune des zones actives 152 est en contact avec la partie de contact 151 du micro- ou du nano- fil 150 correspondant. Chaque zone active 152 est une couche recouvrant la partie de contact 151 sur une partie du pourtour et sur l'extrémité de la partie de contact 151 correspondante, ladite extrémité de la partie de contact 151 étant celle qui est opposée à la couche tampon 110. Une telle configuration des zones actives 152 dans laquelle elles sont en contact avec à la fois avec une extrémité et le pourtour de la partie de contact 151 correspondante est dite coquille. Les zones actives 152 sont au moins 25 partiellement réalisées dans un nitrure semiconducteur à gap direct présentant un deuxième type de conductivité opposé au premier type de conductivité. Ainsi chaque zone active 152 forme une jonction semiconductrice avec la partie de contact 151 30 correspondante. La zone active 152 peut, afin d'augmenter le rendement d'émission de chacun des micro- ou nano- fils, comporter des moyens de confinement, tels que des puits quantiques multiples. Dans le mode de réalisation illustré sur la figure 1, la zone active 152 est constituée de nitrure 5 de gallium et d'indium sous la forme In.Gai,N. Selon ce mode de réalisation les puits quantiques multiples sont obtenus en alternant sur l'épaisseur de la zone active 152 deux compositions relatives différentes d'indium In et de gallium Ga. Dans ce même mode de réalisation, la 10 concentration en porteurs majoritaires de chaque zone active 152 est comprise entre 1.1016 et 1.1018 cm-3 et peut être variée le long de son épaisseur. Les zones actives 152 en tant que telles étant bien connues de l'homme du métier, elles ne sont 15 pas décrites plus en détail dans ce document. Chaque zone actives 152 est en contact sur son pourtour extérieur avec la partie de polarisation 153 du micro- ou nano- fil correspondant. Les partie de polarisation 153 permettent à 20 la fois de contacter le micro- ou nano- fil 150 correspondant et font également fonction, dans le cas ou la structure 10 est une structure adaptée pour l'émission d'un rayonnement électromagnétique, de couche de blocage d'électrons. 25 En effet, une telle fonction de couche de blocage d'électrons permet de localiser les recombinaisons électron-trou dans la zone active 152 ceci afin d'augmenter le rendement émissif de chacun des micro- ou nano- fils 150. 30 Les parties de polarisation 153 sont préférentiellement composées principalement de nitrure semiconducteur à gap direct. Chacune des parties de polarisation 153 présente une conductivité du deuxième type. Les parties de polarisation 153 présentent chacune une concentration en porteurs majoritaires qui est comprise entre 1.1017 et 1.1018cm-3* Dans le mode de réalisation illustré sur la figure 1, les parties de polarisation 153, faisant également fonction de couche de blocage d'électrons, elles comportent une première zone 153a en nitrure de gallium et aluminium (AlGaN), en contact avec la zone active 152. Selon ce même mode de réalisation, chaque partie de polarisation 153 comporte également, pour assurer un bon contact électrique entre la deuxième électrode 172 et la zone active, une deuxième zone 153b en nitrure de gallium (GaN) en contact avec la première zone 153a de la partie de polarisation 153. Chaque partie de polarisation 153, pour permettre la polarisation de chacun des micro- ou nano- fils 150, est en contact par sa deuxième zone 153b avec la deuxième électrode 172. La deuxième électrode 172 est adaptée pour à la fois autoriser une polarisation de chacun des micro- ou nano- fils 150 au niveau de leur partie de polarisation 153 et laisser passer le rayonnement électromagnétique émis ou reçu par les micro- ou nanofils 153. Ces deux fonctions peuvent être obtenues au moyen d'une deuxième électrode former de deux étages différents, non illustrés, un premier étage formé par une couche conductrice de faible épaisseur au moins partiellement transparente pour contacter l'ensemble des parties de polarisation des micro- ou nano- fils et un deuxième étage de distribution, qui ne recouvre qu'une faible partie de la surface de la couche conductrice en prenant la forme, par exemple, d'un peigne. Le deuxième étage de distribution comporte une plus grande épaisseur que celle de la couche conductrice formant le premier étage pour réduire la résistance série. Selon cette configuration, le premier étage peut être formé d'une couche de nickel-or (Ni-Au) ou d'oxyde d'indium-étain (ITO). Le deuxième étage, selon cette même configuration, peut être formé par un peigne en nickel-or. La deuxième électrode avec la première électrode forme des moyens de connexion des micro- ou nano- fils 150 adaptés pour polariser chacun des micro-ou nano- fils 150 et leur zone active 153. Une telle structure 10 semiconductrice peut être obtenue au moyen d'un procédé de fabrication tel qu'illustré sur les figures 2A à 2F. Un procédé de fabrication d'une structure 10 semiconductrice selon le premier mode de réalisation comporte les étapes consistant à : - fournir le substrat 100 semiconducteur, - former la première électrode 171, non illustrée sur les figures 2A à 2F, sur la deuxième face du substrat 100, - former la couche tampon 110, comme illustré sur la figure 2A, la couche tampon 110 étant composée principalement de nitrure de magnésium sous sa forme Mg.Ny, ladite couche étant cristalline déposer la couche de masquage 120, former, comme illustré sur la 5 figure 2B, les ouvertures 121 traversant dans la couche de masquage 120, cette formation des ouvertures 121 pouvant être obtenue par la combinaison d'une sous étape de lithographie et d'une sous étape de gravure, - former, comme illustré sur les 10 figures 2C à 2E, les micro- ou nano- fils 150 dans les ouvertures 121, - former, comme illustré sur la figure 2F, la deuxième électrode 172 en contact avec chacune des parties de polarisation 153 des micro- ou 15 nano- fils 150. L'étape de formation de la couche tampon 110 est réalisée au moyens d'au moins une sous-étape de dépôt épitaxial selon un procédé de dépôt, tel que l'épitaxie en phase vapeur aux organométalliques, 20 l'épitaxie par jet moléculaire, l'épitaxie hybride en phase vapeur ou encore la pulvérisation cathodique réactive. Le procédé de dépôt de la couche tampon 110 est choisi en fonction de la stoechiométrie recherchée 25 pour la couche tampon 110. Ainsi pour la stoechiométrie du type Mg3N2, la procédé de dépôt peut être choisi parmi les procédés de dépôt que sont l'épitaxie en phase vapeur aux organométalliques, l'épitaxie par jet moléculaire, l'épitaxie hybride en phase vapeur. Pour 30 une stoechiométrie du type Mg,Ny, ce sont les procédés de dépôt utilisant une cible solide de magnésium qui sont mis en oeuvre, tel que la pulvérisation cathodique réactive et l'ablation laser réactive. L'étape de formation des micro- ou nanofils 150 peut être réalisée par des sous-étapes de dépôt épitaxial de manière à former successivement pour chacun des micro- ou nano- fils, la partie de contact 151, la zone active 152, la partie de polarisation 153. Ces sous étapes de dépôt épitaxial peuvent mettre en oeuvre des procédés de dépôt tels que 10 l'épitaxie en phase vapeur aux organométalliques, l'épitaxie par jet moléculaire, l'épitaxie hybride en phase vapeur. Ces sous-étapes étant des sous-étapes connues de l'homme du métier, elles ne sont donc pas explicitées plus en détail dans ce document. 15 Les figures 3A à 3F illustrent un procédé de formation d'une structure 10 semiconductrice selon un deuxième mode de réalisation de l'invention. Une telle structure se différencie d'une structure selon le premier mode de réalisation de l'invention en ce que la 20 couche tampon 110 comprend une deuxième zone 112 principalement composée de nitrure semiconducteur, ladite deuxième zone 112 comprenant la surface de la couche tampon 110 qui est opposée à la première face 100a du substrat 100. 25 La couche tampon 110 selon ce deuxième mode de réalisation comporte successivement le long de son épaisseur une première zone 111 en contact avec la seconde face 100a du substrat 100 et une deuxième zone 112 comprenant la surface de la couche tampon 110. La première zone 111 de la couche tampon 110 présente les mêmes caractéristiques qu'une couche tampon 110 selon le premier mode de réalisation. La deuxième zone 112 de la couche tampon 110 est principalement composée dans un nitrure semiconducteur du premier type de conductivité. Cette deuxième zone de la couche tampon 110 présente, préférentiellement, et afin d'optimiser la croissance des micro- et nano- fils 150 lors l'étape de formation de ces derniers, une composition sensiblement identique à celle de la partie de contact 151 des micro- ou nanofils 150. La deuxième zone 112 de la couche tampon 110 présente une épaisseur comprise entre 1 nm et 1 }gym, qui est préférentiellement de l'ordre de 100 nm. Le procédé de fabrication d'une structure 10 semiconductrice selon ce deuxième mode de réalisation se différencie d'un procédé de fabrication d'une structure semiconductrice selon le premier mode de réalisation en ce que l'étape de formation de la couche tampon 110, telle qu'elle est illustrée sur les figures 3A et 3B, comprend un changement du matériau déposer lors du dépôt de la couche tampon 110 ceci afin de former successivement la première et la deuxième zone 111, 112. Le reste des étapes du procédé de fabrication sont, comme illustré sur les figures 3C à 3F identiques à celles du procédé de fabrication d'une structure selon le premier mode de réalisation. La figure 4 illustre une possibilité de l'invention selon laquelle les zones actives 152* des 30 micro ou nano- fils ne sont pas des zones actives du type coquille mais des zones actives 152* du type axial. De telles zones actives 152* se différencient d'une zone active selon les deux modes de réalisation décrits ci-dessus en ce qu'elles sont dans le prolongement des parties de contact correspondantes et en ce que le contact entre lesdites zones actives 152* et les parties de contact 151 correspondantes est uniquement au niveau de l'extrémité de la partie de contact 151. Selon cette même possibilité, chaque partie de polarisation 153* est également dans le prolongement de la partie de contact 151 et de la zone active 152* correspondantes, le contact entre chaque partie de polarisation 153* et la zone active 152* correspondante étant uniquement au niveau de l'extrémité de la zone active 152*. Le procédé de fabrication d'une structure 10 semiconductrice selon cette possibilité se différencie du procédé de fabrication d'une structure 10 semiconductrice selon le premier mode de réalisation uniquement par l'étape de formation des micro- ou nanofils 150 qui est adapté pour la formation de micro- ou nano- fils comportant une zone active du type axial. Dans les différents modes de réalisation ou possibilités décrits ci-dessus, les micro- ou nano- fils 150 sont des micro- ou nano- fils obtenus par croissance sélective au moyen d'une couche de masquage 120 présentant des ouvertures 121. Il est néanmoins, possible, sans que l'on sorte du cadre de l'invention, que les micro- ou nano- fils 150 soient formés par croissance localisée par catalyseur ou par croissance auto-organisée. Si les différents modes de réalisation ou possibilités décrits ci-dessus concernent des structures 10 semiconductrices adaptées pour émettre un rayonnement électromagnétique, de telles structures 10 5 semiconductrices peuvent aisément être adaptées par un homme du métier pour recevoir un rayonnement électromagnétique et le convertir en un signal électrique. Une telle adaptation est réalisée en adaptant à la fois la zone active 152 de chacun des 10 micro- et nano- fils 150 et en appliquant sur la structure semiconductrice une polarisation adéquate. Une telle adaptation de la structure 10 semiconductrice peut être réalisée pour former soit une structure 10 semiconductrice dédiée à la mesure ou la détection d'un 15 rayonnement électromagnétique ou soit une structure 10 semiconductrice dédiée aux applications photovoltaïques. De telles adaptations peuvent être réalisées sans que l'on sorte du cadre de l'invention. Si dans les différents modes de réalisation 20 et possibilités décrits ci-dessus, les porteurs majoritaires du premier type de conductivité sont des électrons, il est possible, ceci sans que l'on sorte du cadre de l'invention, que les porteurs majoritaires du premier type de conductivité soient des trous, les 25 porteurs majoritaires du deuxième type de conductivité étant alors des électrons. REVENDICATIONS1. Procédé de fabrication d'au moins un micro- ou nano- fil (150) semiconducteur destiné à la formation d'une structure (10) opto-électrique, ledit procédé étant caractérisé en ce qu'il comporte les étapes consistant à : - fournir un substrat (100) semiconducteur comportant une première et une seconde 10 face (100a,b), - former une couche (110) cristalline, dite tampon, sur la première face (100a) du substrat (100), la couche tampon (110) présentant Sur au moins une partie de son épaisseur une première 15 zone (110, 111) en contact avec la seconde face (100a), la première zone (110, 111) étant principalement composée de nitrure de magnésium sous la forme Mg, 2. Procédé de fabrication selon la revendication 1, dans lequel dans l'étape de formation de la couche tampon (110), la couche tampon (110) est principalement composée de nitrure de magnésium sous la 30 forme MgxNy. 3. Procédé de fabrication selon la revendication 1, dans lequel dans l'étape de formation de la couche tampon (110), la couche tampon (110) présente sur son épaisseur au moins une deuxième zone (112) comprenant la surface de la zone tampon (110) qui est opposée à la première face (100a) du substrat (100), ladite seconde zone (112) étant principalement composée de nitrure semiconducteur à gap direct autre qu'un nitrure de magnésium et présentant préférentiellement une composition sensiblement identique à la partie de contact (151) du micro- ou nano- fil (150). 4. Procédé de fabrication selon l'une quelconque des précédentes revendications, dans lequel l'étape de formation de la couche tampon (110) est une étape de formation d'une couche dont l'épaisseur est comprise entre 1 et 100 nm, l'épaisseur étant préférentiellement comprise entre 2 et 10 nm. 5. Procédé de fabrication selon l'une quelconque des revendications précédentes, dans lequel, dans l'étape de formation de la couche tampon (110), la première zone (110, 111) est principalement composée de nitrure de magnésium sous sa forme mg3N2 préférentiellement monocristalline. 6. Procédé de fabrication selon l'une quelconque des revendications précédentes, dans lequel l'étape de formation de la couche tampon (110) est une étape de formation d'une couche présentant une conductivité dont les porteurs majoritaires sont desélectrons, le nitrure semiconducteur formant au moins la partie de contact (151) présentant le même type de conductivité que la couche tampon (110). 7. Procédé de fabrication selon l'une quelconque des revendications précédentes, dans lequel lors de l'étape de formation d'au moins un micro- ou nano- fil (150), le nitrure semiconducteur à gap direct formant au moins la partie de contact (151) est choisi dans le groupe comportant, le nitrure de gallium (GaN), le nitrure d'aluminium (A1N), le nitrure d'indium (InN), les nitrures de indium-gallium du type In'Gai,N. 8. Procédé de fabrication selon l'une 15 quelconque des revendications précédente, dans lequel l'étape de formation d'au moins un micro- ou nano- fil (150) semiconducteur comprend les sous-étapes consistant à : - déposer une couche (120) dite de masquage 20 sur la couche tampon (110), le matériau formant la couche de masquage (120) étant adapté pour autoriser une croissance sélective du nitrure semiconducteur sur la couche tampon (110) sans dépôt sur la couche de masquage lors d'un dépôt épitaxial adapté du nitrure 25 semiconducteur, - former dans la couche de masquage (120) au moins une ouverture (121) débouchant sur la couche tampon (110), - former par un dépôt épitaxial sélectif un 30 micro- ou nano- fil (150) dans chaque ouverture (121). 9. Structure (10) semiconductrice destinée à émettre un rayonnement électromagnétique comprenant : un substrat (100) semiconducteur comportant une première et une seconde face (100a,b), une couche tampon (110) cristalline en contact de la première face (100a), au moins un micro- ou nano- fil (150) semiconducteur en contact avec la couche tampon (110), au moins une partie (151), dite de contact, 10 dudit micro- ou nano- fil (150) étant principalement constituée de nitrure semiconducteur à gap direct, ladite partie de contact (151) étant la partie du micro- ou nano- fil en contact avec la couche tampon (110), le micro- ou nano- fil (150) présentant en outre 15 une zone active (152) adaptée pour émettre un rayonnement électromagnétique lorsqu'elle est polarisée, des moyens de connexion électrique du micro- ou nano- fil (150) adaptés pour polariser le 20 micro- ou nano- fil (150) et sa zone active, la structure (10) étant caractérisée en ce que la couche tampon (110) présente sur au moins une partie de son épaisseur une première zone (110, 111) en contact avec la seconde face (100a) du substrat (100), 25 la première zone (110, 111) étant principalement composée de nitrure de magnésium sous la forme MgxNy. 10. Structure (10) semiconductrice apte à recevoir un rayonnement électromagnétique et à le 30 convertir en un signal électrique, ladite structure (10) comprenant :un substrat (100) semiconducteur comportant une première et une seconde face (100a,b), une couche tampon (110) cristalline en contact de la première face (100a), au moins un micro- ou nano- fil semiconducteur (150) en contact avec la couche tampon (110), au moins une partie (151), dite de contact, dudit micro- ou nano- fil (150) étant principalement constituée de nitrure semiconducteur à gap direct, ladite partie de contact (151) étant la partie du micro- ou nano- fil (150) en contact avec la couche tampon (110), le micro- ou nano- fil (150) présentant en outre une zone active (152) adaptée pour recevoir un rayonnement électromagnétique et le convertir en un signal électrique , des moyens de connexion électrique adaptés pour autoriser la connexion électrique du micro- ou nano- fil (150) de manière à récupérer le signal électrique, la structure étant caractérisée en ce que la couche tampon (110) présente sur au moins une partie de son épaisseur une première zone (110, 111) en contact avec la seconde face (100a) du substrat (100), la première zone (110, 111) étant principalement composée de nitrure de magnésium sous la forme Mg.Ny. 11. Procédé de fabrication d'une structure (10) opto-électrique caractérisé en ce que la structure (10) est une structure selon la revendication 30 9 ou 10, ledit procédé de fabrication comportant les étapes consistant à :- former au moins un micro- ou nano- fil (150) selon un procédé de fabrication de micro- ou nano- fil (150) selon l'une quelconque des revendications 1 à 8, - former des moyens de connexion électrique du micro- ou nano- fil (150).